КАТАЛИЗАТОР СЕЛЕКТИВНОГО ГИДРИРОВАНИЯ И СПОСОБЫ ЕГО ПОЛУЧЕНИЯ И ПРИМЕНЕНИЯ

1. Композиция, содержащая:
подложку, полученную из оксида алюминия с большой площадью поверхности и имеющую форму частиц с низкой степенью угловатости; и
по меньшей мере один каталитически активный металл,
где указанная подложка имеет поры, общий объем пор и распределение пор по размерам; при этом профиль распределения пор по размерам содержит по меньшей мере два пика диаметров пор, каждый пик имеет максимум; причем первый пик имеет первый максимум диаметров пор, составляющий примерно 200 нм или более, а второй пик имеет второй максимум диаметров пор, составляющий менее чем примерно 200 нм; и при этом примерно 5% или более от общего объема пор подложки попадают в диапазон первого пика диаметров пор.
2. Композиция по п.1, отличающаяся тем, что форма частиц с низкой степенью угловатости представляет собой сферу.
3. Композиция по п.1, отличающаяся тем, что форма частиц с низкой степенью угловатости представляет собой измельченный экструдат.
4. Композиция по любому из п.п. 1-3, отличающаяся тем, что оксид алюминия с большой площадью поверхности включает активированный оксид алюминия, гамма-оксид алюминия, ро-оксид алюминия, бемит, псевдобемит, байерит или их комбинации.
5. Композиция по любому из п.п. 1-3, отличающаяся тем, что оксид алюминия с большой площадью поверхности состоит, по существу, из активированного оксида алюминия и/или гамма-оксида алюминия.
6. Композиция по любому из п.п. 1-5, отличающаяся тем, что первый максимум первого пика диаметров пор составляет от примерно 200 до примерно 9000 нм.
7. Композиция по любому из п.п. 1-6, отличающаяся тем, что примерно 10% или более от общего объема пор подложки попадают в диапазон первого пика диаметров пор.
8. Композиция по любому из п.п. 1-7, отличающаяся тем, что первый максимум первого пика диаметров пор составляет от примерно 400 до примерно 8000 нм.
9. Композиция по любому из п.п. 1-8, отличающаяся тем, что примерно 15% или более от общего объема пор подложки попадают в диапазон первого пика диаметров пор.
2
10. Композиция по любому из п.п. 1-9, имеющая площадь поверхности от примерно 1 до примерно 35 м/г.
3
11. Композиция по любому из п.п. 1-10, имеющая общий объем пор, определенный по дифференциальному внедрению ртути, от примерно 0,1 до примерно 0,9 см/г.
12. Композиция по любому из п.п. 1-11, отличающаяся тем, что разница между первым максимумом первого пика и вторым максимумом второго пика составляет по меньшей мере примерно 400 нм.
13. Композиция по любому из п.п. 1-12, отличающаяся тем, что первый пик является негауссовым и имеет ширину на полувысоте, превышающую ширину на полувысоте второго пика.
14. Композиция по любому из п.п. 1-13, отличающаяся тем, что подложка имеет прочность на раздавливание от примерно 1 lbf (4,4 Н) до примерно 50 lbf (222,4 Н).
15. Композиция по любому из п.п. 1-14, отличающаяся тем, что подложка имеет уровень истирания от примерно 0,05 до примерно 5%.
16. Композиция по п.2, отличающаяся тем, что сфера имеет диаметр от примерно 1 до примерно 10 мм.
17. Композиция по любому из п.п. 1-16, дополнительно содержащая галогенид.
18. Композиция по любому из п.п. 1-17, дополнительно содержащая металл группы 10.
19. Композиция по любому из п.п. 1-18, дополнительно содержащая металл группы 1В.
20. Композиция по любому из п.п. 1-19, дополнительно содержащая хлорид.
21. Способ получения катализатора гидрирования, включающий:
придание формы смеси, содержащей оксид алюминия с большой площадью поверхности, порообразователь и воду, с получением формованной подложки, где указанная формованная подложка имеет форму частиц с низкой степенью угловатости;
сушку формованной подложки с получением высушенной подложки;
прокаливание высушенной подложки с получением прокаленной подложки;
приведение прокаленной подложки в контакт с хлорсодержащим соединением с получением хлорированной подложки;
снижение количества хлорида в хлорированной подложке с получением очищенной подложки; и
приведение очищенной подложки в контакт с металлом группы 10 и металлом группы 1В с получением катализатора гидрирования,
при этом профиль распределения пор по диаметрам в катализаторе гидрирования содержит по меньшей мере два пика диаметров пор, где каждый пик имеет максимум, причем первый пик имеет первый максимум диаметров пор, составляющий примерно 200 нм или более, а второй пик имеет второй максимум диаметров пор, составляющий менее чем примерно 200 нм.
2
22. Способ по п.21, отличающийся тем, что прокаленная подложка, хлорированная подложка, очищенная подложка или катализатор гидрирования имеет площадь поверхности от примерно 1 до примерно 35 м/г.
3
23. Способ по п. 21 или 22, отличающийся тем, что прокаленная подложка, хлорированная подложка, очищенная подложка или катализатор гидрирования имеет общий объем пор, определенный по включению ртути, от примерно 0,1 до примерно 0,9 см/г.
24. Способ по п.п. 21, 22 или 23, отличающийся тем, что формованная подложка представляет собой сферу или измельченный экструдат.
25. Способ по п.24, отличающийся тем, что сфера имеет диаметр от примерно 1 до примерно 10 мм.
26. Способ по любому из п.п. 21-25, отличающийся тем, что прокаленная подложка, хлорированная подложка, очищенная подложка или катализатор гидрирования имеет прочность на раздавливание от примерно 1 фунт-силы (lbf) (4,4 Н) до примерно 50 lbf (222,4 Н).
27. Способ по любому из п.п. 21-26, отличающийся тем, что прокаленная подложка, хлорированная подложка, очищенная подложка или катализатор гидрирования имеет уровень истирания от примерно 0,05 до примерно 5%.
28. Способ по любому из п.п. 21-27, отличающийся тем, что примерно 5% или более от общего объема пор катализатора гидрирования попадают в диапазон первого пика диаметров пор.
29. Способ по любому из п.п. 21-28, отличающийся тем, что оксид алюминия с большой площадью поверхности включает активированный оксид алюминия, гамма-оксид алюминия, ро-оксид алюминия, бемит, псевдобемит, байерит или их комбинации.
30. Способ по любому из п.п. 21-29, отличающийся тем, что оксид алюминия с большой площадью поверхности состоит, по существу, из активированного оксида алюминия и/или гамма-оксида алюминия.
31. Подложка, имеющая форму частиц с низкой степенью угловатости, полученная из оксида алюминия с большой площадью поверхности, при этом профиль распределения пор по размерам в подложке, имеющей форму частиц с низкой степенью угловатости, содержит по меньшей мере два пика диаметров пор, где каждый пик имеет максимум; причем первый пик имеет первый максимум диаметров пор, составляющий примерно 200 нм или более, а второй пик имеет второй максимум диаметров пор, составляющий менее чем примерно 200 нм; при этом примерно 15% или более от общего объема пор в подложке, имеющей форму частиц с низкой степенью угловатости, попадают в диапазон первого пика диаметров пор; а подложка, имеющая форму частиц с низкой степенью угловатости, представляет собой сферу или измельченный экструдат и имеет уровень истирания от примерно 0,05 до примерно 5%.
32. Способ получения катализатора гидрирования, включающий:
выбор неорганического материала, имеющего мультимодальное распределение пор по диаметрам, где по меньшей мере один профиль распределения пор по диаметрам включает поры, имеющие диаметр, составляющий примерно 200 нм или более;
придание формы смеси, содержащей неорганический материал и воду, с получением формованной подложки, где указанная формованная подложка имеет форму частиц с низкой степенью угловатости и уровень истирания от примерно 0,05 до примерно 5%;
сушку формованной подложки с получением высушенной подложки;
прокаливание высушенной подложки с получением прокаленной подложки и
приведение прокаленной подложки в контакт с металлом группы VIII и металлом группы 1B с получением катализатора гидрирования.
33. Способ по п.32, дополнительно включающий приведение прокаленной подложки в контакт с хлорсодержащим соединением с получением хлорированной подложки; приведение хлорированной подложки в контакт с промывочным раствором с получением промытой подложки; приведение промытой подложки в контакт с металлом группы VIII и металлом группы 1B с получением катализатора гидрирования.
34. Способ по п. 32 или 33, отличающийся тем, что неорганический материал содержит оксид алюминия с большой площадью поверхности.
35. Способ по п.34, отличающийся тем, что оксид алюминия с большой площадью поверхности включает активированный оксид алюминия, гамма-оксид алюминия, ро-оксид алюминия, бемит, псевдобемит, байерит или их комбинации.
36. Способ по п.35, отличающийся тем, что оксид алюминия с большой площадью поверхности состоит, по существу, из активированного оксида алюминия и/или гамма-оксида алюминия.
37. Способ селективного гидрирования углеводорода с высокой степенью ненасыщенности в потоке углеводородов, богатом олефином, с получением менее ненасыщенного углеводорода, включающий введение в реактор текучего потока углеводородов, содержащего углеводород с высокой степенью ненасыщенности, в присутствии водорода и каталитической композиции в условиях, эффективных для превращения углеводорода с высокой степенью ненасыщенности в менее ненасыщенный углеводород,
при этом по меньшей мере 50% каталитической композиции составляет катализатор гидрирования, полученный согласно п.32.
38. Способ, включающий:
получение множества подложек, имеющих форму частиц с низкой степенью угловатости, состоящих, по существу, из α-оксида алюминия, полученных из оксида алюминия с большой площадью поверхности, где подложки, имеющие форму частиц с низкой степенью угловатости, имеют уровень истирания от примерно 0,05 до примерно 5%;
построение графика зависимости диаметра пор от логарифмированного значения дифференциального внедрения ртути для подложек, имеющих форму частиц с низкой степенью угловатости; и
выявление подложек, имеющих форму частиц с низкой степенью угловатости, имеющих по меньшей мере два пика, где каждый пик имеет максимум, причем первый пик включает поры, имеющие первый максимум диаметров пор, составляющий примерно 200 нм или более, и при этом в диапазон первого пика диаметров пор попадают примерно 5% или более от общего объема пор подложек, имеющих форму частиц с низкой степенью угловатости.
39. Способ по п.38, дополнительно включающий реализацию на рынке подложек, имеющих форму частиц с низкой степенью угловатости, для применения при получении катализатора селективного гидрирования.
40. Катализатор гидрирования, содержащий металл группы 10, металл группы 1B и по меньшей мере одну подложку, имеющую форму частиц с низкой степенью угловатости, выявленную согласно п.38.
41. Упакованный продукт, содержащий по меньшей мере одну подложку, имеющую форму частиц с низкой степенью угловатости, выявленную согласно п.38, и письменный материал, описывающий применение выявленных подложек, имеющих форму частиц с низкой степенью угловатости, для получения катализаторов гидрирования, имеющих пониженную скорость загрязнения.